(57)【要約】      （修正有）【課題】高エネルギー放射線によって作られた物体の像を記録および再現するための像形成に使用する、不純物、特に酸素を含有しないＣｓＸ：Ｅｕ燐光体の製造、及びそれを使用したスクリ−ン又はパネルの製造方法の提供。【解決手段】  ＣｓＸ：Ｅｕ刺激性燐光体（但し、ＸはＢｒ、Ｃｌ及びこれらの組み合わせ）を製造する方法であって、組成としてＣｓｘＥｕｙＸ′ｘ＋αｙ（但し、ｘ／ｙ＞０．２５、α≧２、Ｘ′はＣｌ，Ｂｒ及びＩ及びそれらの組み合わせからなる群から選択される）を有する化合物又は化合物の組み合わせとＣｓＸを混合し、前記混合物を４５０℃以上の温度で加熱し、前記混合物を冷却し、所望によりアニールし、前記ＣｓＸ：Ｅｕ燐光体を回収する工程を含む。【選択図】なし【特許請求の範囲】
【請求項１】
ＣｓＸ：Ｅｕ刺激性燐光体（但し、ＸはＢｒ，Ｃｌ及びそれらの組み合わせからなる群から選択されるハロゲン化物を表す）を製造するための方法であって、前記方法が：
−  組成としてＣｓｘＥｕｙＸ′ｘ＋αｙ（但し、ｘ／ｙ＞０．２５，α≧２であり、Ｘ′はＣｌ，Ｂｒ及びＩ及びそれらの組み合わせからなる群から選択されるハロゲン化物である）を有する化合物又は化合物の組み合わせとＣｓＸを混合し；
−  前記混合物を４５０℃以上の温度で加熱し、
−  前記混合物を冷却し、
−  所望により前記ＣｓＸ：Ｅｕ燐光体を回収する、
工程を含む方法。
【請求項２】
全セシウム量に対して１０−３〜１５ｍｏｌ％のユウロピウムが原料混合物において存在することを特徴とする請求項１に記載の方法。
【請求項３】
原料混合物が一つのるつぼだけに存在し、全セシウム量に対して１０−３〜５ｍｏｌ％のユウロピウムが前記原料混合物において存在する請求項１又は２に記載の方法。
【請求項４】
原料混合物が少なくとも二つのるつぼに存在し、全セシウム量に対して１０−３〜４００ｍｏｌ％のユウロピウムが少なくとも一つのるつぼの原料混合物において存在する請求項１〜３のいずれかに記載の方法。
【請求項５】
ＣｓＸ：Ｅｕ刺激性燐光体（但し、ＸはＢｒ，Ｃｌ及びそれらの組み合わせからなる群から選択されるハロゲン化物を表す）を含有する支持体上に結合剤のない燐光体スクリーン又はパネルを製造するための方法であって、前記方法が：
−  組成としてＣｓｘＥｕｙＸ′ｘ＋αｙ（但し、Ｘ′はＣｌ，Ｂｒ及びＩ及びそれらの組み合わせからなる群から選択されるハロゲン化物であり、ｘ／ｙ＞０．２５，α≧２である）を有する化合物又は化合物の組み合わせ及びＣｓＸを含有する多数の加熱可能な容器を、前記支持体とともに、１ｍｂａｒ以下に排気された蒸着室にもたらし、さらにそれに不活性ガスを加え、
−  さらに、物理蒸着、化学蒸着及び微粒化技術からなる群から選択された方法によって前記支持体上に前記ＣｓＸ：Ｅｕ刺激性燐光体を蒸着する、
工程を含み、
組成としてＣｓｘＥｕｙＸ′ｘ＋３ｙ又はＣｓｘＥｕｙＸ′ｘ＋２ｙを有する前記化合物又は化合物の組み合わせが、前記支持体上にＣｓＸ：Ｅｕ貯蔵燐光体（但し、Ｅｕは１０−５〜５ｍｏｌ％の量でドーパントとして存在する）が形成されるようなＣｓＸに対する比率で存在する方法。
【請求項６】
ＣｓＸ：Ｅｕ刺激性燐光体（但し、ＸはＢｒ，Ｃｌ及びそれらの組み合わせからなる群から選択されるハロゲン化物を表す）を含有する支持体上に燐光体スクリーン又はパネルを製造するための方法であって、前記方法が：
−  組成としてＣｓｘＥｕｙＸ′ｘ＋αｙ（但し、Ｘ′はＣｌ，Ｂｒ及びＩ及びそれらの組み合わせからなる群から選択されるハロゲン化物であり、ｘ／ｙ＞０．２５，α≧２である）を有する化合物又は化合物の組み合わせ及びＣｓＸを含有する多数の加熱可能な容器を、前記支持体とともに、１ｍｂａｒ以下に排気された蒸着室にもたらし、
−  さらに、物理蒸着、化学蒸着及び微粒化技術からなる群から選択された方法によって前記支持体上に前記ＣｓＸ：Ｅｕ刺激性燐光体を蒸着する、
工程を含み、
前記化合物又は化合物の組み合わせが組成としてＣｓｘＥｕｙＸ′ｘ＋αｙを有する方法。
【発明の詳細な説明】
【技術分野】
【０００１】
本発明は不純物を含有しない、特に酸素を含有しないＣｓＢｒ：Ｅｕ燐光体の合成又は製造のための解決策、及び前記燐光体を使用するスクリーン又はパネルの製造法、並びに前記スクリーン又はパネルを用いる像形成法に関する。
【背景技術】
【０００２】
貯蔵燐光体の良く知られた用途はＸ線像の生成である。ＵＳ−Ａ  ３８５９５２７ではパネル中に含まれる光刺激性燐光体でＸ線像を生成するための方法が開示される。パネルは入射パターンに従って変調されたＸ線ビームに露光され、その結果として燐光体はＸ線放射パターンに含まれるエネルギーを一時的に貯蔵する。露光後ある間隔で、可視又は赤外光のビームはパネルを走査し、貯蔵されたエネルギーの光としての放出を刺激する。その光は検出されて逐次電気信号に変換され、その信号は処理されて可視像を生成する。この目的のため、燐光体は入射Ｘ線エネルギーをできるだけ多く貯蔵すべきであり、走査ビームによって刺激されるまで貯蔵されたエネルギーをできるだけ少なく放出するべきである。これは“デジタル放射線写真”又は“コンピュータ放射線写真”と称される。
【０００３】
燐光体スクリーンを使用するいかなる放射線写真システムによっても、従ってデジタル放射線写真システムによっても生成される像品質は燐光体スクリーンの構成に大きく依存する。一般に、Ｘ線の所定量の吸収において燐光体スクリーンが薄いほど、像品質は良好になるだろう。
【０００４】
これは燐光体スクリーンの燐光体に対する結合剤の比率が低いほど、そのスクリーンで達成されうる像品質は良好になることを意味する。従って、最適なシャープネスは結合剤が全くないスクリーンが使用されるときに得られることができる。かかるスクリーンは例えば支持体上の燐光体材料の物理蒸着（それは熱蒸着、スパッタリング、電子線蒸着などであってもよい）によって製造されることができる。しかしながら、この製造方法は入手可能な全ての任意の燐光体で高品質スクリーンを製造するために使用されることができない。上述の製造方法は結晶が一致溶融する燐光体が使用されるときに最良の結果に導く。
【０００５】
貯蔵スクリーン又はパネルにおけるアルカリ金属ハロゲン化物燐光体の使用は貯蔵燐光体放射線の分野で良く知られており、これらの燐光体の高い一致溶融性は構造化されたスクリーン及び結合剤のないスクリーンを製造することを可能にする。
【０００６】
アルカリハロゲン化物燐光体を有する結合剤のないスクリーンが製造されるとき、燐光体結晶をパイル状、針状、タイル状などの幾つかの種類のように蒸着させることが有益であることが開示されている。ＵＳ−Ａ  ４７６９５４９では燐光体層が細い柱で形成されたブロック構造を有するときに結合剤のない燐光体スクリーンの像品質が改良されうることが開示されている。
【０００７】
ＵＳ−Ａ  ５０５５６８１ではパイル状構造でアルカリハロゲン化物燐光体を含む貯蔵燐光体スクリーンが開示されている。かかるスクリーンの像品質はなお向上される必要があり、ＪＰ−Ａ  ０６／２３０１９８では柱状燐光体を有するスクリーンの表面が粗く、その表面のレべリングがそのシャープネスを向上させうることが開示されている。ＵＳ−Ａ  ５８７４７４４では針状又は柱状燐光体を有する貯蔵燐光体スクリーンを製造するために使用される燐光体の屈折率に注目される。
【０００８】
ＥＰ−Ａ  １１１３４５８ではアルカリ金属貯蔵燐光体を含む結合剤のない貯蔵燐光体スクリーンが開示されており、前記スクリーンがＩ１００／Ｉ１１０≧１であるような、強度Ｉ１００を有する（１００）回折線と強度Ｉ１１０を有する（１１０）回折線を持つＸＲＤスペクトルを示すことを特徴とする。かかる燐光体スクリーンはスピードとシャープネスの間のより良好な妥協を示す。
【０００９】
高エネルギー放射線で励起すると、励起子又は電子／正孔対が即発燐光体及びシンチレータに作られる。電子及び正孔の続く再結合では、ルミネセント光子の創造のため、即ちルミネセンス工程のために使用されるエネルギーが放出される。燐光体材料中の欠陥の存在はバンド間隙に追加のエネルギーレベルを生じる。結果として、電子は多くの小さな工程において脱励起することができる。生じたエネルギーパケットは小さすぎるので光子放出を生じることができない。その代わりエネルギーはいわゆる光子又は格子振動に変換される。即ち、励起エネルギーは熱の形で失われる。
【００１０】
即発燐光体と同様にして、高エネルギー放射線は貯蔵燐光体において電子−正孔対を作る。これらの材料では、多くの電子−正孔対は直接的に再結合しない。その代わり電子は電子トラップに捕捉され、正孔は正孔トラップに捕捉される。例えば赤色光のような長い波長範囲の光で貯蔵燐光体を続いて刺激すると、捕捉された電子は光子を吸収することができる。光子はトラップから逃避するために十分なエネルギーを供給する。かかる逃避の後、正孔との再結合及び刺激されたルミネセンスが続く。
【００１１】
貯蔵燐光体におけるトラップは固有の格子欠陥であることが多い。例えばアルカリ土類ハロゲン化物及びアルカリハロゲン化物貯蔵燐光体では、電子はハロゲン化物空孔に捕捉され、それは従ってＦ中心に変換される。もし貯蔵燐光体結晶格子が外来元素を混入されるなら、追加の欠陥が作られる。これらの欠陥は即発燐光体におけるようなルミネセンスに悪影響を与えうる。さらに、これらの欠陥は電子捕捉中心として固有の格子欠陥と競合しうる。追加の欠陥は一般に、長期間のエネルギー貯蔵のために有用であるためには不安定すぎるか又は電子が刺激で放出されないように安定すぎる。
【００１２】
従って、即発燐光体に対して、さらに貯蔵燐光体に対して、外来元素の混入を避けることが最も重要である。
【００１３】
さらに原料混合物の高い湿分含有量は蒸発源の揺れ（ｂｕｍｐｉｎｇ）としてトラブルを生じるかも知れず、それは品質を評価するときに後でスクリーンの許容できない不均質性を生じるかもしれない。
【００１４】
多くの混入は燐光体合成工程において極めて純粋な物質を使用することによって避けられることができる。他の混入は防止することがより困難である。
【００１５】
アルカリハロゲン化物及びアルカリ土類ハロゲン化物燐光体は酸化物を混入されることが多い。この混入元素の源はしばしばわずかに吸湿性の塩粒子の表面で、特にＥｕ化合物誘導体の表面で吸収される水でありうる。従来技術の方法によるＣｓＢｒ：Ｅｕ貯蔵燐光体の合成ではドーパント材料は酸素混入の源として認識されることが多い。
【００１６】
ＥＰ−Ａ  １２７６１１７では、Ｅｕ（ＩＩ）ハロゲン化物、Ｅｕ（ＩＩＩ）ハロゲン化物及びＥｕオキシハロゲン化物からなる群から選択されたユウロピウム化合物及びＣｓＢｒから出発するＣｓＢｒ：Ｅｕの合成はドーパント材料としてＥｕ２Ｏ３を使用することに対する改良として記載されている。上述のドーパント化合物の使用が反応混合物における酸素の量を減少することは明らかである。
【００１７】
しかし、ユウロピウムハロゲン化物ＥｕＸｎ（２≦ｎ≦３）又はユウロピウムオキシハロゲン化物(ＥｕＯＸ)の使用であっても酸素混入を伴ないうる。ＥｕＯＸ（Ｘはハロゲン化物を表す）が使用される場合には酸化物混入がある程度起こることは明らかである。ＥｕＯＸが７００℃以上の温度（それはＣｓＢｒ：Ｅｕの溶融温度を少なくとも１００℃越える温度を表す）で分解するとき、蒸発プロセスはその初期工程から“一つの相”プロセスを欠くこと、及び出発材料の全てが一つのるつぼだけで混合されるとき、相分離が起こり、さらに蒸着プロセスにおいて不安定性を生じることは明らかである。この現象は前記蒸発工程中の揺れ及び燐光体支持体上への不均質な蒸着を生じるときに一層そうである。いくつかの（少なくとも二つの）るつぼにおける原料材料の厳格な分離の後、生じた燐光体粒子が化学量論の条件を満足するような方法で、燐光体の製造のために二つのるつぼ又はボートからの原料材料又はプリカーサの蒸発を行うことによって解決策を求めることができる。しかしながら、かかる解決策は蒸着室内に厳格な幾何学的配置を要求し、これはＣｓ化合物及びＥｕ化合物の蒸発が異なる温度で溶融した後に行われるのでプロセスの再現性に負荷を与えうる。
【００１８】
さらに、一見して酸素の“構造的な”存在のないＥｕＸｎ（２≦ｎ≦３）材料が使用される場合であっても、極めて厳格な予防措置をとらない限り酸素混入が起こるだろう。
【００１９】
ＥｕＸｎ（２≦ｎ≦３）化合物は極めて吸湿性であることが知られている。例えばＥｕＢｒ３はＥｕＢｒ３．６−９Ｈ２Ｏとしてのみ商業的に入手可能である。この材料が加熱されるとき、加水分解が起こり、ＥｕＯＢｒが形成される。
【００２０】
加水分解を避けるためには、脱水が完了されなければならない。なぜならばＥｕＢｒ３の分子あたり１分子の水の存在がＥｕＯＢｒ及びＨＢｒへの完全な変換のために十分であるからである。同様の問題が他のユウロピウムハロゲン化物で存在する。
【００２１】
加水分解及び続くユウロピウムオキシハロゲン化物への変換はもしユウロピウムハロゲン化物が長時間減圧下で２００℃以下の温度に加熱されるなら避けられることができる。しかしながら、有意な量のために、このプロセスは日数がかかるか又は完了することが不可能にさえなりうる。
【００２２】
しかしながら、生じた脱水されたユウロピウムハロゲン化物は周囲雰囲気にさらされるとすぐに水を吸収するだろう。これはＣｓＢｒマトリックス材料との混合が状態調節された完全に乾燥した雰囲気を有する部屋又はグローブボックスで行わなければならないことを意味する。また、例えばＣｓＢｒ：Ｅｕ粉末を作るための炉又は蒸着によってＣｓＢｒ：Ｅｕ燐光体層を作るための蒸着室のような反応環境への材料の移動中、水の吸収を避けるために予防措置をとるべきである。
【００２３】
あるいは、ＣｓＢｒ及び脱水されたＥｕＸｎ（２≦ｎ≦３）からなる水含有原料混合物はＣｓＢｒ：Ｅｕ粉末を作るための炉又は蒸着によってＣｓＢｒ：Ｅｕ層を作るための蒸着室のような反応環境において乾燥されることができる。
【００２４】
しかしながら、炉中の原料混合物を乾燥することは水が厚い粉末層を通って拡散しなければならないので極めて時間を消費するか又は不可能でさえある。粉末層の限られた厚さに対してであっても、乾燥プロセスは数日を必要とするかもしれず、それは燐光体合成プロセスを極めて時間を消費するものにしかつ不十分なものにする。
【００２５】
原料混合物が蒸着が行われるべき減圧室において乾燥されるとき、多量の水蒸気が放出されるだろう。これは減圧を妨げ腐食を起こすだろう。水は減圧室壁ですぐに吸収され、吸収された水の除去も再び極めて時間を消費するだろう。
【００２６】
特に蒸着のための原材料として有用な高純度のユウロピウムハロゲン化物の溶融及び凝固体の製造方法を提供するために、ＪＰ−Ａ  ２００３−２０１１１９では、ユウロピウムハロゲン化物の溶融及び凝固体の製造方法において、ユウロピウムハロゲン化物が加熱によって溶融され、次いで例えばアンモニウムハロゲン化物のようなハロゲン源、又はこのようなハロゲンの存在下で、好ましくは乾燥された空気の雰囲気下で冷却される。しかしながら、かかる化合物の存在下では周囲材料の腐食が起こりうる。さらに減圧下で４００℃までの温度で１〜１０時間の加熱時間中乾燥処理することは極めて多くの時間がかかる。
【００２７】
吸湿性、腐食と関連した問題に加えて、多くの不確定な酸化物が異なる比量で存在しうるので、出発材料の純度は極めて曖昧に与えられ、さらに異なる不確定な“相”のるつぼにおける存在が出発材料を蒸発している間に噴き出し又は揺れを生じうるので、不安定な蒸気流又は不均一な蒸着が起こりうる。
【発明の開示】
【００２８】
それゆえ本発明の目的は層中の蒸着されたＣｓＢｒ：Ｅｕ燐光体として又は粉末燐光体としてＣｓＢｒ：Ｅｕを製造するための方法、特に合成方法を提供することであり、前記ＣｓＢｒ：Ｅｕ燐光体は優れた再現可能な品質を有する。
【００２９】
特に本発明の目的は粉末形態又は針形状層形態でＣｓＢｒ：Ｅｕ燐光体を製造するために効果的な方法を提供することであり、前記燐光体は燐光体結晶格子における混入物として少量しか酸素を含まない。
【００３０】
前記“効果的な方法”は“出発材料の原料混合物によって水が吸収されることを避けるために特別な予防措置を全く要求しないこと”及び“燐光体合成中時間を消費する乾燥工程を全く要求しないこと”として理解されるべきであり、そこではＣｓＢｒ及びＥｕＢｒｎの共融組成物の融点とるつぼが加熱される前記成分の融点の間の温度範囲内において、蒸気相はより一定に保持されることができる。
【００３１】
上述の目的は一般式ＣｓｘＥｕｙＸ′ｘ＋αｙ（但し、Ｘ′はＣｌ，Ｂｒ及びＩの群から選択されるハロゲン化物であり、α≧２であり、ｘ／ｙは０．２５の値を越える）を有する化合物をＣｓＢｒ：Ｅｕの合成においてドーパントプリカーサ出発材料として使用することによって実現される。
【００３２】
本発明の好ましい例についての特別な特徴は従属請求項に述べられている。
【００３３】
本発明のさらなる利点及び具体例は以下の記述から明らかになるだろう。
【発明を実施するための最良の形態】
【００３４】
Ｌｅｓｓ−Ｃｏｍｍｏｎ  Ｍａｔｅｒｉａｌｓ，Ｖｏｌ．１２７（１９８７），ｐ．１５５−１６０の定期刊行物に記載されているように、“乾燥ルート”に続く臭化アンモニウムで処理された後に第一工程Ｅｕ２Ｏ３において“希土類臭化物を無水化するための臭化アンモニウムルート”は臭化ユウロピウム錯塩（ＮＨ４）２ＥｕＢｒ５及び（ＮＨ４）３ＥｕＢｒ６を与え、そこでは競合反応においてＥｕＯＢｒが形成される。その代替法として、湿式製造工程では、濃縮されたＨＢｒにおいてＮＨ４Ｂｒ及びＥｕ２Ｏ３の混合物が加熱される。水和ＥｕＢｒ３．６ａｑを使用してもよいが、過剰量のＮＨ４ＢｒがＥｕＯＢｒの加水分解及び形成を避けるために要求される。
【００３５】
（ＮＨ４）２ＥｕＢｒ５及び（ＮＨ４）３ＥｕＢｒ６は加水分解又は水和物形成を避けるために乾燥状態下で保存されるべきであり、それは続く三臭化物の分解中のオキシ臭化物の混入に導く。しかしながら、減圧下で３５０〜４００℃の範囲の温度でのそれらの三元錯塩の分解は最終分解工程において所望の二元ＥｕＢｒ３に導く。
【００３６】
他の方法では、ＥｕＢｒ２は出発材料としてＥｕ２Ｏ３から出発して作られ、希ＨＢｒに溶解され、ＮＨ４Ｂｒの添加後に蒸発され、そこではＥｕＢｒ３はＭｈ．Ｃｈｅｍ．，Ｂｄ９７，ｐ．８６３−８６５に記載されているようにＥｕＢｒ２及びＢｒ２に分離する。
【００３７】
ユウロピウム三臭化物の相平衡、蒸発挙動及び熱動力学特性についてのさらに有用な情報はＪ．Ｃｈｅｍ．Ｔｈｅｒｍｏｄｙｎａｍｉｃｓ，Ｖｏｌ．５（１９７３），ｐ．２８３−２９０に見い出され、そこでは正方晶Ｅｕ二臭化物、斜方晶の濃い錆茶のＥｕ三臭化物、及び臭素の間に可逆性平衡が存在し、そこではＥｕ三臭化物からＥｕ二臭化物及び臭素への不均化プロセスは極めて温度依存性であることが明確に示されている。そして前記不均化プロセスが２００℃の温度から開始すること及びより吸湿性のＥｕ三臭化物と吸湿性の劣るＥｕ二臭化物の間の平衡が反応が明確に吸熱性であるときにさらなる焼成後に達成されるだけであることが示されている。結果として、変化した組成を有する凝縮相はＥｕＢｒ２．２０組成まで測定される。
【００３８】
ＵＳ−Ａ  ２００３／００４２４４２９では、圧縮によってタブレット形態で使用されるユウロピウム化合物はまず三価ユウロピウムの還元法によって処理された後、単離して圧縮前にガス抜きすることが好ましい。主成分（少なくとも９０ｍｏｌ％の量）としてのＣｓＢｒに加えて、タブレットは最大１０％の量でユウロピウム化合物を含有する。
【００３９】
前記圧縮を開始する前に粉末混合物を窒素雰囲気で加熱し、それを５２５℃で２時間燃焼することが要求され、そこでは燃焼された粉末は湿分をできるだけ多く除去するために排気された室において２００℃で脱水及びガス抜きされる。粉末をタブレットに圧縮した後（８００ｋｇ／ｃｍ２の高い力を必要とする）、タブレットの蒸発プロセスが電子ビームの適用によって実施される。
【００４０】
本発明では、より好都合で、湿分感受性の少ない方法が見い出され、そこでは主成分としてのＣｓＢｒ及びＣｓｘＥｕｙＸ′ｘ＋αｙ（但し、ｘ／ｙ＞０．２５，α≧２であり、Ｘ′はＣｌ，Ｂｒ及びＩ及びそれらの組み合わせからなる群から選択されるハロゲン化物である）から出発する蒸発プロセスが開発された。Ｒａｒｅ  Ｍｅｔａｌｓ，Ｖｏｌ．２１（１），２００２年３月、ｐ．３６−４２に記載されているように、パターン認識による溶融塩相ダイヤグラム評価は実験的証拠なしに例えばＣｓＥｕ３Ｂｒ７（ＣｓＢｒは５０％未満の量で存在する）、ペロブスカイト様ＣｓＥｕＢｒ３（ＣｓＢｒはＥｕＢｒ２として平衡な量で存在する）、及びＣｓ３ＥｕＢｒ５（ＣｓＢｒは５０％より多い量で存在する）のような中間化合物の存在の予測に導き、中間化合物の全てにおいて、二価ユウロピウムはアクチベータ要素又はドーパントとして存在する。
【００４１】
それらの中間体の存在の実験的証拠は得られた塩のＸＲＤ分析から導かれることができ、ＸＲＤ信号はＣｓＢｒ，ＥｕＯＢｒ，ＥｕＢｒ３，ＥｕＢｒ２，Ｅｕ３Ｏ４Ｂｒ及びＥｕ２Ｏ３のような良く知られた信号とは異なるように現れる。
【００４２】
本発明の方法によれば、ＣｓＸ：Ｅｕ刺激性燐光体（但し、ＸはＢｒ，Ｃｌ及びそれらの組み合わせからなる群から選択されるハロゲン化物を表す）の製造は下記工程によって行われる：
−  組成としてＣｓｘＥｕｙＸ′ｘ＋αｙ（但し、ｘ／ｙ＞０．２５，α≧２であり、Ｘ′はＣｌ，Ｂｒ及びＩ及びそれらの組み合わせからなる群から選択されるハロゲン化物である）を有する化合物又は化合物の組み合わせとＣｓＸを混合し；
−  前記混合物を４５０℃以上の温度で加熱し、
−  前記混合物を冷却し、
−  所望により前記ＣｓＸ：Ｅｕ燐光体を回収する。
【００４３】
本発明の方法による好ましい例では、比ｘ／ｙ＝１、より好ましくはｘ／ｙ＞１、さらにより好ましくはｘ／ｙ＝３、最も好ましくはｘ／ｙ＞３である。
【００４４】
さらに前記方法は不活性雰囲気、空気又は酸素雰囲気において２５℃〜４００℃の範囲の温度Ｔでアニールする工程を含む。
【００４５】
原料混合物（“原料混合物”はＥｕプリカーサ及びＣｓＢｒ塩を含有する塩の混合物として理解されるべきであり、前記ＣｓＢｒ塩はその原料混合物を得るために添加される）では、全セシウム量に対して１０−３〜１００ｍｏｌ％のユウロピウムが存在する。より好ましい例では全セシウム量に対して１０−３〜２５ｍｏｌ％の範囲のユウロピウムの量が存在し、さらにより好ましくは１０−３〜１５ｍｏｌ％、例えば１０〜１２ｍｏｌ％の範囲の量で存在する。
【００４６】
さらに本発明の方法によれば、原料混合物が一つのるつぼだけに存在し、前記原料混合物において全セシウム量に対して１０−３〜５ｍｏｌ％のユウロピウムが存在し、より好ましくは前記原料混合物において全セシウム量に対して１０−３〜３ｍｏｌ％のユウロピウムが存在する。
【００４７】
本発明の方法の別の例では、原料混合物は少なくとも二つのるつぼに存在し、さらに少なくとも一つのるつぼの原料混合物において全セシウム量に対して１０−３〜４００ｍｏｌ％のユウロピウムが存在する。
【００４８】
本発明による結合剤のない燐光体スクリーンは前述のような方法の例に従って製造されたＣｓＸ：Ｅｕ燐光体を含有する。
【００４９】
本発明によれば結合剤のない燐光体スクリーン又はパネルの製造方法は前述のような燐光体製造の例によって製造されたＣｓＸ：Ｅｕ燐光体を提供し、物理蒸着、化学蒸着及び微粒化技術からなる群から選択された方法によって支持体上に前記燐光体を蒸着する工程を含む。
【００５０】
さらに、本発明によればＣｓＸ：Ｅｕ刺激性燐光体（但し、ＸはＢｒ，Ｃｌ及びそれらの組み合わせからなる群から選択されるハロゲン化物を表す）を含有する支持体上に結合剤のない燐光体スクリーン又はパネルを製造する方法が記載され、前記方法は組成としてＣｓｘＥｕｙＸ′ｘ＋αｙ（但しＸ′はＣｌ，Ｂｒ及びＩ及びそれらの組み合わせからなる群から選択されるハロゲン化物であり、ｘ／ｙ＞０．２５，α≧２である）を有する化合物又は化合物の組み合わせ及びＣｓＸの多数の加熱可能な容器を前記支持体とともに、１ｍｂａｒ以下に排気された蒸着室にもたらし、さらにそれに（例えば１０−４ｍｂａｒから１ｍｂａｒへ減圧を変えるために）（Ａｒのような）不活性ガスを加え、さらに物理蒸着、化学蒸着及び微粒化技術からなる群から選択された方法によって前記支持体上に前記ＣｓＸ：Ｅｕ及び組成としてＣｓｘＥｕｙＸ′ｘ＋３ｙ又はＣｓｘＥｕｙＸ′ｘ＋２ｙを有する前記化合物又は化合物の組み合わせを、前記支持体上にＣｓＸ：Ｅｕ燐光体（但し、Ｅｕは１０−５〜５ｍｏｌ％、別の例では１０−３〜５ｍｏｌ％の量でドーパントとして存在する）が形成されるような比率で蒸着する工程を含む。
【００５１】
ＣｓＸ：Ｅｕ刺激性燐光体（但し、ＸはＢｒ，Ｃｌ及びそれらの組み合わせからなる群から選択されるハロゲン化物を表す）を含有する支持体上に燐光体スクリーン又はパネルを製造するための本発明による方法では、前記方法は組成としてＣｓｘＥｕｙＸ′ｘ＋αｙ（但し、Ｘ′はＣｌ，Ｂｒ及びＩ及びそれらの組み合わせからなる群から選択されるハロゲン化物であり、ｘ／ｙ＞０．２５，α≧２（所望によりα≦３））を有する化合物又は化合物の組み合わせ及びＣｓＸの混合物を含有する加熱可能な容器を前記支持体とともに、１ｍｂａｒ以下に排気された蒸着室にもたらし、さらに物理蒸着、化学蒸着及び微粒化技術からなる群から選択された方法によって前記支持体上に前記ＣｓＸ：Ｅｕ及び組成としてＣｓｘＥｕｙＸ′ｘ＋αｙを有する前記化合物又は化合物の組み合わせを蒸着する工程を含む。
【００５２】
本発明による特に好ましい例ではＣｓＸだけが一つのるつぼに存在し、一方別の（第二の）るつぼではＣｓｘＥｕｙＸ′ｘ＋αｙが所望によりＣｓＸの存在下で与えられる。さらにより好ましい例では一つのるつぼにおいてＣｓＢｒが存在し、一方第二のるつぼにおいてＣｓｘＥｕｙＢｒｘ＋αｙ（但し、ｘ／ｙ＞０．２５，α≧２）が所望により別の量のＣｓＢｒの存在下で存在する。
【００５３】
本発明によるさらに特に好ましい例では一つのるつぼにおいてＣｓＸがＣｓｘＥｕｙＸ′ｘ＋αｙの存在下で存在し、一方別の（第二の）るつぼにおいてＣｓｘＥｕｙＸ′ｘ＋αｙが与えられる。そのさらにより好ましい例では一つのるつぼにおいてＣｓＢｒ及びＣｓｘＥｕｙＢｒｘ＋αｙ（但し、ｘ／ｙ＞０．２５，α≧２）が存在し、第二のるつぼにおいてＣｓｘＥｕｙＢｒｘ＋αｙが与えられる。
【００５４】
さらに本発明によれば高エネルギー放射線によって作られた物体の像を記録及び再現するための方法が開示され、前記方法は連続工程として下記工程を含む：
−  像貯蔵パネルをＸ線放射線で露光し（前記パネルはＣｓＸ刺激性燐光体を含み、ＸはＢｒ，Ｃｌ及びそれらの組み合わせからなる群から選択されるハロゲン化物を表し、Ｅｕは１０−３〜５ｍｏｌ％の量でドーパントとして存在し、前記燐光体は上記方法に従って製造される）、
−  前記パネルを５００ｎｍ〜１１００ｎｍの波長を有する放射線で刺激し、それによって刺激された放射線を放出し、
−  前記刺激された放射線を収集する。
【００５５】
まず三価ユウロピウム誘導体を単離して乾燥し、乾燥された三価化合物を還元してその二価の形のユウロピウムを得、ユウロピウム塩（１０ｍｏｌ％未満の量で存在）をＣｓＢｒ塩（９０ｍｏｌ％より多い量で存在）と均質化するために多くの予防措置をとる条件とは逆に、アクチベータ又はドーパントは安定した二価ユウロピウムとして存在し、マトリックス成分としてＣｓＢｒに埋め込まれ、一緒に安定した三元中間錯塩を形成し、そこではその錯塩の形成及び臭素（Ｂｒ２）の形成はドーパント又はアクチベータイオンとして二価ユウロピウムの存在の方へ平衡をシフトする。“安定”という用語はここでは空気酸素又は他の酸化体に対して耐酸化性二価ユウロピウムとしての存在だけでなく、湿分に対する耐性も反映し、臭化アンモニウム又はＨＢｒガスのようないかなるハロゲン化物も含有しない。
【００５６】
特に安定な錯体としてＣｓｘＥｕｙＸ′ｘ＋αｙはＣｓＢｒと一緒に混合されるときに均質な溶融物を可能にし、蒸発目的のためにるつぼに一緒に入れられる：６００℃までは部分的な溶融物がまだ観察される。観察された最初の融点は共融組成物の範囲にある。混合物を一体的に溶融するためにはより高い温度が要求され、いったん溶融が開始すると、異なる相の形成なしに及び噴き出し又は揺れの発生なしに溶融物が均質な方法で形成されることは明らかである。さらに本発明で与えられるようなこの確固としたシステムが一つ並びに二つの“ボート”又は“るつぼ”を使用する蒸発システムに対して利点を示すことは明らかである。なぜならばアクチベータプリカーサ及び主成分の異なる相溶しない相はもはや存在しないからである。
【００５７】
サーモグラフィック分析によって安定した三元中間プリカーサ錯塩の純度に対する実験的証拠が見い出された。さらに、マトリックスにおいてＥｕＢｒ２とともにＣｓＢｒを埋め込むことはその吸湿性を明らかに低下する。
【００５８】
上で説明したような本発明と関連した利点は所望のＣｓＢｒ：Ｅｕ燐光体の製造方法において不可欠な化合物の安定化と明らかに関連し、固体粒子について、４００℃の温度を越える温度で処理すると、ＣｓｘＥｕｙＸ′ｘ＋αｙプリカーサ及びＣｓＢｒとしての主要な塩の混合物に対してさえも共融組成物が緩衝された状態で保持される。観察された現象の妥当な解釈は５８５〜６７５℃の範囲、そしてさらに７００℃までの蒸発温度内の蒸発を制御する核として作用する固体核粒子の存在と明らかに関連する。ＸＲＤスペクトルにおける信号の解釈はＸ′がＢｒである場合の二価のユウロピウムプリカーサとしてＣｓ２ＥｕＢｒ４に加えてペロブスカイト様ＣｓＥｕＢｒ３をかなり高い確率で示す。
【００５９】
従って、上述した“緩衝された状態”は蒸着されたＣｓＢｒ：Ｅｕの一定の組成を保証する。
【実施例】
【００６０】
本発明はその好ましい例と関連して以下に記載されるが、本発明をそれらの例に限定することを意図しないことが理解されるだろう。
【００６１】
１．アクチベータ要素プリカーサＣｓｘＥｕｙＢｒｚの製造：
プリカーサ（ＥＵＢＬＡ）を製造するために異なる量のＥｕＢｒ３及びＣｓＢｒが秤量された。混合物を均質化した後、クリアな溶液が形成されるまで脱イオン水が添加された。溶液はトリエチレングリコールの浴に設置されたガラスバットのＲＯＴＡＶＡＰ（登録商標）ユニットに添加され、溶液が乾燥され白色から黄色へ着色されるまで減圧（５０ｍｂａｒ末端）下で１００℃まで加熱された。
【００６２】
次いで乾燥は１５０℃で８時間減圧下で続けられた。乾燥された化合物は冷却後、注意深く秤量され、不活性ガス（窒素）下でグローブボックスに貯蔵された。以下の表１では異なる実験のデータがまとめられ、それらはＥｕＢｒ３及びＣｓＢｒのモル数、Ｅｕ＋ＣｓＢｒの全量に対するＥｕの比率、得られた正味重量、乾燥時間、及び前に与えられた手順によって得られた粉末混合物になお存在する水のモル数を与える。
【００６３】
以下の表１から“結晶水”として存在する０．１ｍｏｌ未満の水だけがかくして得られた結晶混合物の結晶中に混入されることが結論づけられる。
【００６４】
【表１】
2005232459.tif 000002
【００６５】
２．アクチベータ要素プリカーサＣｓｘＥｕｙＢｒｚの燃焼：
これらの実験では５０ｇのプリカーサ粉末がオーブン中で窒素（１．５ｌ／分）下で処理され、１５分後燃焼手順が表２にまとめられているように開始された。表２ではモルあたりのＣｓＢｒのモル数、モルあたりのＥｕＢｒ３のモル数及び二価Ｅｕ及び三価Ｅｕに対する臭素の損失と等価な重量の損失のモル数に加えて燃焼条件が与えられた。
【００６６】
表２は異なる燃焼条件においてＣｓＢｒ／ＥｕＢｒ２二元系の中間化合物から得られた結果を示す。
【００６７】
【表２】
2005232459.tif 000003
【００６８】
表２の重量バランスから燃焼によって得られたプリカーサ化合物がＣｓＢｒ／ＥｕＢｒ２二元系と実際に対応すること及びかくして得られたプリカーサがＣｓｘＥｕＢｒ２＋ｘであることが結論づけられる。７０／３０モル比に対して前で得られたような中間化合物のあらゆる比率に対して類似の結果が得られることができた（さらに実施された実験は９０／１０，８０／２０，６０／４０及び５０／５０の比率に対してなされた）。表２から６００℃の高い温度で、ＣｓＢｒの蒸発時に損失がある。得られた重量減少はＥｕＢｒ３がＥｕＢｒ２に還元されＢｒが損失する還元工程における臭素の損失と明らかに等価である。
【００６９】
まとめられた表３では、ＣｓＢｒ及びＥｕＢｒ３プリカーサ混合物の異なる比の燃焼後に得られた化合物に対して溶融温度及び１００℃−２００℃間の重量減少％（熱重量分析（ＴＧＡ）及び示差走査熱量計（ＤＳＣ）によって測定）が与えられた。
【００７０】
【表３】
2005232459.tif 000004
【００７１】
表３から、ＥｕＢｒ３及びＥｕＢｒ２化合物と比較すると、燃焼後に得られたプリカーサ組成物が実際に吸湿性でないことが結論づけられる。低温では、重量増加は全く測定されなかった。もしＣｓＢｒ／ＥｕＯＢｒ系と比較されるなら、ＣｓｘＥｕＢｒ２＋ｘプリカーサはＣｓＢｒとともにさらに良好な溶融及び蒸発挙動を与える。最適化された蒸発環境は実験的に決定されるべきである。
【００７２】
３．Ｘ線回折（ＸＲＤ）によるアクチベータ要素プリカーサＣｓｘＥｕｙＢｒｚの特性
上で作られたようなＣｓｘＥｕＢｒ２＋ｘプリカーサ（混合物は４００℃で燃焼された）のＸＲＤスペクトルから、燃焼されたＣｓｘＥｕＢｒ２＋ｘプリカーサの回折スペクトルにおける“２θ”ピークは登録されたようなピークがＣｓＳｍＢｒ３の公知のピークと同様であること及びＣｓＢｒ及びＥｕＯＢｒ不純物と一致する余分のピークだけが見い出されたことが明らかである。さらに、ＥｕＢｒ２，ＥｕＢｒ３，Ｅｕ３Ｏ４Ｂｒ及びＥｕ２Ｏ３のピークが現れないことが明確に示され、それはＣｓｘＥｕＢｒ２＋ｘプリカーサの明確に証明された存在に対するさらなる証拠である。
【００７３】
本発明の好ましい例を詳細に記載したが、特許請求の範囲に規定された本発明の範囲から逸脱せずにその中で多数の変更をなしうることは当業者に明らかであろう。